СПОСОБ ПОЛУЧЕНИЯ СФЕРИЧЕСКОГО ПОРОХА

3
Способ получения сферического пороха, включающий отжим пороха от воды, введение графитовой суспензии с последующей подачей пороха с графитом в пневмотранспортную линию, где при движении сферического пороха с графитом в потоке нагретого воздуха происходит сушка и графитовка пороха, отличающийся тем, что сферический порох с графитом и с влажностью 18…22 мас.% через циклон-осадитель подают в камеру сушки, представляющую собой цилиндрическую камеру диаметром 600 мм и объемом 0,372 м, снабженную вышибной поверхностью, площадью 30% от цилиндрической части, при единовременной загрузке сушильной камеры 20…40 кг в перерасчете на сухой вес сферического пороха, сушку пороха проводят в режиме кипения при создании напора воздуха в камере сушки 300…500 мм вод. ст.за счет установленных в нижней части камеры сушек сеток, теплоноситель подают в нижнюю часть камеры сушки в течение 60…80 мин с температурой 88…98°С, затем в течение 20…25 мин с температурой 50…60°С, высушенный порох загружают в приемный бункер и направляют пневмотранспортом через циклон-осадитель на сухую сортировку.